(57)【要約】本明細書では、ポリカーボネート、ポリカーボネート組成物の全重量基準で白色着色剤約１〜約１５重量％を含む着色剤組成物、繊維組成物および酸組成物を含み、酸組成物と着色剤組成物との重量比が約０．０００１：１〜約１：１である、ポリカーボネート組成物が開示されている。本明細書では、ポリカーボネート、白色着色剤をポリカーボネート組成物の全重量基準で約１〜約１５重量％含む着色剤組成物、繊維組成物および酸組成物を含み、酸組成物と着色剤組成物との重量比が約０．０００１：１〜約１：１である、ポリカーボネート組成物を混合することを含む方法も開示されている。【選択図】なし【特許請求の範囲】
【請求項１】
ポリカーボネート、ポリカーボネート組成物の全重量基準で白色着色剤約１〜約１５重量％を含む着色剤組成物、繊維組成物、および酸組成物を含み、該酸組成物と該着色剤組成物との重量比が約０．０００１：１〜約１：１である、ポリカーボネート組成物。
【請求項２】
前記着色剤組成物が、前記ポリカーボネート組成物の全重量基準で約３〜約１２重量％存在する、請求項１に記載のポリカーボネート組成物。
【請求項３】
前記着色剤組成物が、二酸化チタン、硫化亜鉛、リトポン、酸化亜鉛、または二酸化チタン、硫化亜鉛、リトポンもしくは酸化亜鉛の少なくともひとつを含む組合せを含む、請求項１または２に記載のポリカーボネート組成物。
【請求項４】
前記酸組成物が、亜リン酸、リン酸、塩酸、硫酸、酢酸、酸ナトリウムピロリン酸、またはこれらの酸の少なくともひとつを含む組合せを含む、請求項１に記載のポリカーボネート組成物。
【請求項５】
前記酸組成物が、酸を含み、この酸は、無機酸、有機酸、酸性塩、ポリマー酸、脂肪酸、またはこれらの酸の少なくともひとつを含む組合せである、請求項１に記載のポリカーボネート組成物。
【請求項６】
前記酸組成物が、酸および水を含む、請求項１、２、４または５のいずれかの一項に記載のポリカーボネート組成物。
【請求項７】
前記酸組成物が、前記ポリカーボネート組成物の全重量基準で約０．０００１〜約５重量％含まれる、請求項１、４または５のいずれかの一項に記載のポリカーボネート組成物。
【請求項８】
前記脂肪酸が、オレイン酸、リノール酸、ミリストレイン酸、パルミトレイン酸、アラキドン酸、もしくはこれら脂肪酸の少なくともひとつを含む組合せであり、または前記ポリマー酸が、ポリアクリル酸、ポリスチレンスルホン酸、ポリ（３−チオフェン酢酸）、ポリグリコール酸、もしくはこれらポリマー酸の少なくともひとつを含む組合せである、請求項５に記載のポリカーボネート組成物。
【請求項９】
前記酸組成物と前記着色剤組成物との重量比が約０．００５：１〜約０．３：１である、請求項１または２に記載のポリカーボネート組成物。
【請求項１０】
前記繊維組成物がガラス繊維を含む、請求項１に記載のポリカーボネート組成物。
【請求項１１】
請求項１から１０のいずれかの一項に記載のポリカーボネート組成物を含む物品。
【請求項１２】
ポリカーボネート、ポリカーボネート組成物の全重量基準で白色着色剤約１〜約１５重量％を含む着色剤組成物、繊維組成物、および酸組成物を含み、前記酸組成物と前記着色剤組成物との重量比が約０．０００１：１〜約１：１であるポリカーボネート組成物を混合することを含む方法。
【請求項１３】
前記混合が溶融混合を含む、請求項１２に記載の方法。
【請求項１４】
前記ポリカーボネート組成物を射出成形することをさらに含む、請求項１２または１３に記載の方法。
【請求項１５】
請求項１２から１４のいずれかの一項に記載の方法により製造された物品。
【発明の詳細な説明】
【技術分野】
【０００１】
本開示は、ポリカーボネート組成物、その製造方法およびそれを含む物品に関する。
【背景技術】
【０００２】
ポリカーボネートは、衝撃強度は高いが、弾性率は低い、光透過性ポリマー樹脂である。弾性率を高めるためには、通常、ガラス繊維がポリカーボネートに添加される。その結果、透過性が失われるだけでなく、衝撃強度も低下する。ガラス繊維充填ポリカーボネート複合材料の色を変えることが所望されるとき、一般に、着色剤が複合材料に添加される。しかし、着色剤を添加することにより、一般に、ガラス繊維強化ポリカーボネートの耐衝撃性が低下する。
【０００３】
ガラス繊維充填ポリカーボネートを白色または明色にするために、二酸化チタンおよび硫化亜鉛などの充填剤をポリカーボネート樹脂に添加する場合が多い。しかし、二酸化チタンをポリカーボネートに添加することにより、ガラス繊維の大きさが小さくなるのに対して、硫化亜鉛を添加することにより、ポリカーボネートの分子量が低下し、それに対応して衝撃強度が失われる。この衝撃強度の低下により、衝撃強度の保持が望ましい自動車の車体外板、ならびに電子機器、コンピューターおよび携帯電話などの用途で、白色ガラス繊維充填ポリカーボネートを使用することは難しい。
【０００４】
したがって、衝撃強度が高い、白色ガラス繊維充填ポリカーボネートを得ることが望ましい。
【発明の概要】
【０００５】
本明細書には、ポリカーボネート、ポリカーボネート組成物の全重量基準で白色着色剤約１〜約１５重量％を含む着色剤組成物、繊維組成物および酸組成物を含み、酸組成物と着色剤組成物との重量比が約０．０００１：１〜約１：１であるポリカーボネート組成物が開示されている。
【０００６】
本明細書には、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．０００１：１〜約１：１である、ポリカーボネート組成物を混合することを含む方法も開示されている。
【発明を実施するための形態】
【０００７】
本明細書には、ポリカーボネート、繊維組成物、着色剤組成物および酸組成物を含む、衝撃強度が約１２０Ｊ／ｍ以上であるポリカーボネート組成物が開示されている。酸組成物を添加することにより、白色組成物の衝撃強度の維持が促される。酸組成物を添加することにより、ポリカーボネートの分子量の低下が防止され、これは、ポリカーボネート組成物の衝撃強度を維持する一助となる。
【０００８】
混合前のポリカーボネートの数平均分子量は、一般に、約１００００〜約１０００００、約１２０００〜約８００００、より具体的には約１５０００〜約５００００ｇ／モルである。
【０００９】
ポリカーボネートは、ポリカーボネート組成物の全重量基準で、約５〜約９０重量％、具体的には約１０〜約８０重量％、より具体的には約２０〜約７０重量％の量で、ポリカーボネート組成物中で使用される。
【００１０】
繊維組成物は、例えばガラス繊維、ポリマー繊維、ウイスカー、ナノ繊維、ナノチューブなどの黒以外の繊維、またはこれらの繊維の少なくともひとつを含む組合せを含む。模範的な繊維は、ガラス繊維である。
【００１１】
有用なガラス繊維は、任意の種類の繊維化できるガラス組成物から製造でき、「Ｅガラス」、「Ａガラス」、「Ｃガラス」、「Ｄガラス」、「Ｒガラス」、「Ｓガラス」、ならびにフッ素を含まないか、かつ／またはホウ素を含まないＥガラス誘導体として公知の繊維化できるガラス組成物から調製したものが挙げられる。大部分の強化マットは、Ｅガラスから製造されたガラス繊維を含み、ポリカーボネート組成物中に含まれる。
【００１２】
公称フィラメント径が約４．０〜約３５．０μｍである商業的に製造されたガラス繊維、および公称フィラメント径が約５．０〜約３０．０μｍであるＥガラス繊維が、ポリカーボネート組成物に含まれる場合もある。フィラメントは、標準的な方法により、例えば、蒸気吹き付けまたは空気吹き付け、火炎吹き付けおよび機械的引張により製造される。ポリカーボネート強化用の模範的なフィラメントは、機械的引張により製造される。非円形繊維断面も使用できる。ガラス繊維は、サイジングされる場合も、またはサイジングされない場合もある。サイジングされたガラス繊維は、その表面がポリカーボネートに適合するように選択されたサイジング組成物で被覆されている。サイジング組成物は、繊維ストランド上でポリカーボネートのウェットアウトおよびウェットスルーを促進し、ポリカーボネート組成物において望まれる物理的特性を得ることを助ける。
【００１３】
ガラス繊維は、サイジングされたガラスストランドであることが好ましい。ガラス繊維の調製において、いくつかのフィラメントを、同時に製造し、被覆剤でサイジングし、次いで束ねてストランドと呼ばれるものにすることができる。あるいは、ストランド自体を、最初にフラメントから製造し、次いでサイジングすることもできる。使用するサイジング剤の量は、一般に、ガラスフィラメントを束ねて連続ストランドにするのに十分な量であって、ガラス繊維の重量基準で約０．１〜約５重量％、約０．１〜約２重量％の範囲の量である。一般に、これは、ガラスフィラメントの重量基準で約１．０重量％とすることができる。切断ストランドの形態のガラス繊維の長さは、約０．３ｍｍ〜約１０ｃｍ、具体的には約０．５ｍｍ〜約５ｃｍ、より具体的には約１．０ｍｍ〜約２．５ｃｍとすることができる。
【００１４】
一般に、繊維組成物は、ポリカーボネート組成物の全重量基準で約２〜約６０重量％、具体的には約５〜約５０重量％、より具体的には約７〜約４０重量％の量でポリカーボネート組成物中に存在する。
【００１５】
ポリカーボネート組成物中で使用される着色剤組成物は、一般に白色着色剤を含む。着色剤組成物は、平均粒径が約０．１〜約２５μｍ、具体的には約０．２〜約２０μｍ、より具体的には約０．３〜約１５μｍである着色剤粒子を有することができる。適切な着色剤の例としては、二酸化チタン、硫化亜鉛、リトポン、酸化亜鉛など、またはこれらの着色剤の少なくともひとつを含む組合せがある。
【００１６】
着色剤組成物は、ポリカーボネート組成物の全重量基準で約０．５〜約２０重量％、具体的には約１〜約１５重量％、具体的には約２〜約１２重量％、より具体的には約３〜約１０重量％の量でポリカーボネート組成物に添加できる。
【００１７】
酸組成物は、一般に、ポリカーボネートの分子量の低下を防止するためにポリカーボネート組成物に添加される。ポリカーボネート組成物への酸組成物の添加は、一般に「酸失活」と称される。酸組成物を、ポリカーボネート、ガラス繊維および着色剤を含むポリマー組成物に添加すると、ポリマー組成物の耐衝撃性が、白色着色剤を含有しないポリマー組成物の耐衝撃性にまで高められるか、または他の白色以外の着色剤を含有するポリマー組成物の耐衝撃性にまで高められることが思いがけず発見された。白色着色剤は、ポリカーボネートの分子量を低下させることが判明しており、酸の添加により、この影響が軽減される。これは、ポリカーボネート組成物の衝撃強度の改善を促す。理論に拘るつもりはないが、酸の添加は、ポリカーボネートの分子量の低下を促進する反応を失活させると考えられる。
【００１８】
酸組成物は、酸、および任意成分として水を含む。酸が、酸組成物の全重量基準で、約１〜約１００重量％、具体的には約５〜約６０重量％、具体的には約１０〜約５５重量％、より具体的には約１５〜約５０重量％の量で存在することが一般に望ましい。酸としては、有機酸、無機酸、酸性塩、脂肪酸、ポリマー酸など、またはこれらの酸の少なくともひとつを含む組合せを挙げることができる。適切な酸は、亜リン酸、リン酸、塩酸、硫酸、酢酸、酸ナトリウムピロリン酸など、またはこれらの酸の少なくともひとつを含む組合せである。脂肪酸は、飽和酸または不飽和酸であってよい。脂肪酸の例としては、オレイン酸、リノール酸、ミリストレイン酸、パルミトレイン酸、アラキドン酸など、またはこれらの酸の少なくともひとつを含む組合せがある。ポリマー酸の例としては、ポリアクリル酸、ポリスチレンスルホン酸、ポリ（３−チオフェン酢酸）、ポリグリコール酸など、またはこれらのポリマー酸の少なくともひとつを含む組合せがある。模範的な酸は、亜リン酸である。
【００１９】
酸組成物は、ポリカーボネート組成物の全重量基準で約０．０００１〜約５重量％、具体的には約０．００１〜約３重量％、より具体的には約０．０１〜約２重量％の量でポリカーボネート組成物に添加される。
【００２０】
酸組成物と着色剤組成物との重量比については、約０．０００１：１〜約１：１、具体的には約０．０００５：１〜約０．５：１、具体的には約０．００５：１〜約０．３：１、具体的には約０．００２：１〜約０．２：１、より具体的には約０．００１：１〜約０．１：１であることが一般に望ましい。
【００２１】
一実施形態において、ポリカーボネート組成物を製造する一方法では、ポリカーボネートは、繊維組成物、着色剤組成物および酸組成物とともに、衝撃強度が約１２０Ｊ／ｍ以上である均一な組成物を製造するのに有効なせん断条件下および温度条件下で混合される。混合の例示的形態としては、ポリカーボネートを溶融するステップと、繊維組成物、着色剤組成物および酸組成物を溶融したポリカーボネートに分散させるステップとを含む、溶融混合を含む。前記成分の乾式混合は、溶融混合の前に行うことができる。溶融混合により、その後物品に製造できる例えばペレットまたはブリケットなどの中間体製品が製造され得るか、または物品が成形プロセスを介して直接製造され得る。
【００２２】
ポリカーボネート組成物の溶融混合は、せん断力、伸張力、圧縮力、超音波エネルギー、電磁エネルギー、熱エネルギー、またはこれらの力またはエネルギーの形態の少なくともひとつを含む組合せの使用を伴い、これらの力またはエネルギーの形態が、一軸スクリュー、多軸スクリュー、噛合式同方向回転もしくは異方向回転スクリュー、非噛合式同方向回転もしくは異方向回転スクリュー、往復スクリュー、ピン付きスクリュー、スクリーン付きスクリュー、ピン付きバレル、ロール、ラム、らせん状ローター、またはこれらの少なくともひとつを含む組合せにより与えられる処理装置内で行われる。
【００２３】
前記の力が関わる溶融混合は、例えば一軸もしくは多軸スクリュー押出機、バスニーダー、ヘンシェルミキサー、ヘリコーン、ロスミキサー、バンバリー、ロールミル、成形機、例えば射出成形機、真空成形機、ブロー成形機などの機械、またはこれら機械の少なくともひとつを含む組合せで行うことができる。
【００２４】
一実施形態において、ポリカーボネート組成物は、溶融混合機内に供給される前に、ポリカーボネート、ガラス繊維、着色剤および酸組成物を予備結合（乾式混合）することにより調製できるが、このような予備結合が必ずしも所望されるとは限らない。予備結合は、例えばドラムミキサー、リボンミキサー、垂直スパイラルミキサー、ミュラーミキサー、シグマミキサー、カオスミキサー、静的ミキサーなどのミキサー内で行うことができる。予備結合は、一般に室温で行われる。
【００２５】
溶融混合は、ポリカーボネートの少なくとも一部が、ほぼその流動点（例えば、ガラス転位温度）以上の温度に達している混合である。乾式混合は、ポリカーボネートの全質量が、ほぼその流動点以下の温度であり、ポリカーボネートが、乾式混合プロセス中に任意の液体様流体を実質的に含まない混合である。
【００２６】
一実施形態において、ポリカーボネート、繊維組成物、着色剤組成物および酸組成物は、押出機に添加され、押出機内で溶融混合される。押出物は、集められ、成形される。前記成分は、押出機のスロートに添加される場合もあり、またはそれらの一部が、下流に添加される場合もある。
【００２７】
一実施形態において、繊維組成物および／または着色剤組成物は、マスターバッチの形態で押出機に添加できる。所望により、各マスターバッチは、スロートまたは下流において押出機に添加できる。模範的実施形態において、繊維組成物は、スロートの下流、具体的には押出機のダイの直前に添加できる。
【００２８】
押出物は、一般に、ペレットの形態で押出機から収集される。次いで、ペレットは、射出成形機、ブロー成形機、真空成形機などで成形されて、所望の物品が製造される。
【００２９】
着色剤組成物および酸組成物と共に繊維組成物を使用することは、ポリカーボネート組成物が、他の白色以外の着色剤を含有する組成物と同様の衝撃強度を示すか、または着色剤を含有しない組成物と同様の衝撃強度を示すという点で有益である。
【００３０】
ポリカーボネート組成物の衝撃強度は、一般に、約１２０Ｊ／ｍ以上、具体的には約１３０Ｊ／ｍ以上、より具体的には約１４０Ｊ／ｍ以上である。
【００３１】
別の実施形態において、ポリカーボネート組成物の熱変形温度は、約１３２℃以上、具体的には約１３３℃以上、より具体的には約１３４℃以上である。
【実施例】
【００３２】
本発明を、以下の非限定的な例によりさらに説明する。
【００３３】
例
例１
この例は、繊維組成物および白色着色剤組成物を含有するポリカーボネートに酸組成物が添加されたときの耐衝撃性の改善を証明するために行われた。また、この例は、試料の熱的特性および機械的特性に及ぼす亜リン酸の量の変化の影響を証明するために行われた。
【００３４】
特性とともに組成物を表１に示す。成分を二軸スクリュー押出機内で混合した。１００等級のＰＣＰおよびＰＣＰ１３００は、サビックイノベーティブプラスチックス社から入手したポリカーボネートである。アクリルポリマー耐衝撃性改質ペレットは、ロームアンドハース社から入手した。表１に示されているすべての成分を押出機のスロートから二軸スクリュー押出機内に添加した。押出機は、スロートからダイまで、各々、５０℃、１００℃、２８０℃、２８０℃、２８０℃、２８０℃、２８０℃、２８０℃、２８０℃、２８０℃および２８０℃の温度に設定された１１個のバレルを有する二軸スクリュー押出機である。ダイを２８０℃の温度に設定した。スクリュー速度は、３００回転／分（ｒｐｍ）とした。
【００３５】
次いで押し出された試料を射出成形して、試料を製造し、様々な特性を試験した。曲げ弾性率試験は、ＡＳＴＭ  Ｄ７９０に従って行われた。ノッチ付きアイゾッド衝撃試験は、ＡＳＴＭ  Ｄ２５６に従って行われた。引張試験は、ＡＳＴＭ  Ｄ６３８に従って行われた。熱変形温度試験は、ＡＳＴＭ  Ｄ６４８に従って行われた。
【００３６】
以下の表１に示されているように、試料＃１および２は、比較試料であるのに対して、試料＃３〜８は、本明細書に開示された組成物を代表するものである。試料＃１は、任意の白色着色剤（硫化亜鉛）を含有していないのに対して、試料＃２は、白色着色剤を含有している。特性データから、白色着色剤を試料＃２に添加することにより、ポリカーボネート組成物の耐衝撃性がほぼ５０％低下することが理解できる（試料＃１と試料＃２の耐衝撃性の比較）。４５重量％（酸組成物の重量基準で）の量の亜リン酸をポリカーボネート組成物に添加すると、試料＃３〜８に示されているように耐衝撃性が著しく改善される。硫化亜鉛の量は、５重量％に維持された。
【００３７】
試料＃３〜８から、酸を添加することにより、白色着色剤を組成物に添加できるようになると同時に、試料の耐衝撃性が改善されることが理解できる。
【００３８】
以下のデータから分かるように、酸組成物と着色剤組成物との重量比が、約０．０００１〜約１であるとき、酸を含有しない比較組成物と比較したとき、ポリカーボネート組成物の耐衝撃性が著しく改善される。
【表１】
2011515532.tif 000002
【００３９】
表１から、硫化亜鉛５重量％を、ポリカーボネート組成物に添加して白色に合わせると、亜リン酸水溶液の量が０．０３重量％相当で、最善の耐衝撃性の結果が得られることが理解できる。この結果を試料＃４により示す。
【００４０】
例２
この例は、硫化亜鉛と亜リン酸との比を最適化すると、ポリカーボネート組成物の耐衝撃性を、充填剤を含まない（unfilled）ポリカーボネートの耐衝撃性以上に改善できることを示すために行われた。組成物および特性を表２に示す。
【表２】
2011515532.tif 000003
【００４１】
この例は、ポリカーボネート組成物の全重量基準でガラス４５重量％を、該組成物に添加したときのポリカーボネート組成物の特性を示すために行われた。この試料は、例１に開示されたものと同様の方法で調製された。表３は、組成物および特性を示す。
【表３】
2011515532.tif 000004
【００４２】
表３から、ガラス繊維を４５重量％およびＺｎＳを１０重量％含有するポリカーボネート組成物について、酸組成物を添加したときに耐衝撃性が改善されることが理解できる。
【００４３】
例４
この例は、ポリカーボネート組成物の耐衝撃性を改善するための酸失活剤として、別の酸、とりわけ酸ナトリウムピロリン酸がどのように使用できるかを示している。この例の試料は、例１の試料と同様の方法で製造された。表４は、ポリカーボネート組成物ならびにこの試料の特性の両方を示している。
【表４】
2011515532.tif 000005
【００４４】
表４から、酸ナトリウムピロリン酸は、亜リン酸と同様の方法で作用して、表１の試料＃２および表３の試料＃１１より衝撃強度が高く、かつ熱変性温度が高いポリカーボネート組成物を製造することが理解できる。試料＃２および試料＃１１はいずれも、酸を全く含有していなかった。したがって、亜リン酸の代わりに他の酸を使用して、ポリカーボネート組成物に白色顔料を添加することにより生じる分子量の低下の影響を最小限にすることができる。
【００４５】
例５
この例は、他の着色剤がポリカーボネート組成物に添加できることを証明するために行われた。この例では、硫化亜鉛に加えて、カーボンブラック、顔料ブルーおよび顔料ブラウンを組成物に添加した。組成物および特性を表５に示す。この試料は、例１に記載されているのと同様の方法で製造された。
【表５】
2011515532.tif 000006
【００４６】
表５から、ポリカーボネート組成物に他の着色剤を添加することにより、物理的特性が悪影響を受けることはないことが理解できる。衝撃強度は、依然として１５０Ｊ／ｍ超に維持できる。
【００４７】
例６
この例は、組成物の全重量基準で１２重量％の硫化亜鉛の使用を証明するために行われた。酸組成物と着色剤組成物との重量比は、０．００４：１である。この例の試料は、例１の試料と同様の方法で製造された。表６は、ポリカーボネート組成物ならびにこの試料の特性の両方を示している。
【表６】
2011515532.tif 000007
【００４８】
表６の結果から、酸組成物を導入することにより、ポリカーボネート組成物の衝撃強度が９５．９Ｊ／ｍから１１９Ｊ／ｍに増加することが理解できる。したがって、硫化亜鉛の量が１２重量％であっても、酸組成物を含有する組成物は、酸組成物を含有しない比較組成物を超える衝撃強度の増加を示す。この衝撃強度の増加は、酸組成物と着色剤組成物との重量比が０．００４：１であるポリカーボネート組成物に見ることができる。
【００４９】
上記の例から、白色顔料がポリカーボネート組成物に添加されると、酸失活により、ポリカーボネート組成物の機械的特性および熱的特性の維持、さらには改善が助けられることが理解できる。
【００５０】
一実施形態において、ポリカーボネート組成物は、ポリカーボネート、ポリカーボネート組成物の全重量基準で白色着色剤約１〜約１５重量％を含む着色剤組成物、繊維組成物および酸組成物を含み、酸組成物と着色剤組成物との重量比は、約０．０００１：１〜約１：１である。
【００５１】
別の実施形態において、ポリカーボネート組成物は、ポリカーボネート、ポリカーボネート組成物の全重量基準で白色着色剤約１〜約１５重量％を含む着色剤組成物、繊維組成物および酸組成物を含み、酸組成物と着色剤組成物との重量比は、約０．０００１：１〜約１：１であり、着色剤組成物は、ポリカーボネート組成物の全重量基準で約３〜約１２重量％の量で存在する。
【００５２】
さらに別の実施形態において、ポリカーボネート組成物は、ポリカーボネート、ポリカーボネート組成物の全重量基準で白色着色剤約１〜約１５重量％を含む着色剤組成物、繊維組成物および酸組成物を含み、酸組成物と着色剤組成物との重量比は、約０．０００１：１〜約１：１であり、着色剤組成物は、二酸化チタン、硫化亜鉛、リトポン、酸化亜鉛、または二酸化チタン、硫化亜鉛、リトポンもしくは酸化亜鉛の少なくともひとつを含む組合せを含む。
【００５３】
さらに別の実施形態において、ポリカーボネート組成物は、ポリカーボネート、ポリカーボネート組成物の全重量基準で白色着色剤約１〜約１５重量％を含む着色剤組成物、繊維組成物および酸組成物を含み、酸組成物と着色剤組成物との重量比は、約０．０００１：１〜約１：１であり、着色剤組成物は、ポリカーボネート組成物の全重量基準で約３〜約１２重量％の量で存在し、酸組成物は、亜リン酸、リン酸、塩酸、硫酸、酢酸、酸ナトリウムピロリン酸、またはこれらの酸の少なくともひとつを含む組合せを含み、ポリカーボネート組成物は、酸組成物をポリカーボネート組成物の全重量基準で約０．０００１〜約５重量％含む。
【００５４】
さらに別の実施形態において、ポリカーボネート組成物は、ポリカーボネート、ポリカーボネート組成物の全重量基準で白色着色剤約１〜約１５重量％を含む着色剤組成物、繊維組成物および酸組成物を含み、酸組成物と着色剤組成物との重量比は、約０．０００１：１〜約１：１であり、着色剤組成物は、ポリカーボネート組成物の全重量基準で約３〜約１２重量％の量で存在し、酸組成物は酸を含み、酸は、無機酸、有機酸、酸性塩、ポリマー酸、脂肪酸、またはこれらの酸の少なくともひとつを含む組合せであり、ポリカーボネート組成物は、酸組成物をポリカーボネート組成物の全重量基準で約０．０００１〜約５重量％を含む。
【００５５】
さらに別の実施形態において、ポリカーボネート組成物は、ポリカーボネート、ポリカーボネート組成物の全重量基準で白色着色剤約１〜約１５重量％を含む着色剤組成物、繊維組成物、ならびに酸および水を含む酸組成物を含み、酸組成物と着色剤組成物との重量比は、約０．０００１：１〜約１：１であり、着色剤組成物は、ポリカーボネート組成物の全重量基準で約３〜約１２重量％の量で存在し、酸組成物は、亜リン酸、リン酸、塩酸、硫酸、酢酸、酸ナトリウムピロリン酸、またはこれらの酸の少なくともひとつを含む組合せを含み、ポリカーボネート組成物は、酸組成物をポリカーボネート組成物の全重量基準で約０．０００１〜約５重量％を含む。
【００５６】
さらに別の実施形態において、ポリカーボネート組成物は、ポリカーボネート、ポリカーボネート組成物の全重量基準で白色着色剤約１〜約１５重量％を含む着色剤組成物、繊維組成物、ならびに酸および水を含む酸組成物を含み、酸組成物と着色剤組成物との重量比は、約０．０００１：１〜約１：１であり、着色剤組成物は、ポリカーボネート組成物の全重量基準で約３〜約１２重量％の量で存在し、酸組成物は酸を含み、酸は、無機酸、有機酸、酸性塩、ポリマー酸、脂肪酸、またはこれらの酸の少なくともひとつを含む組合せであり、ポリカーボネート組成物は、酸組成物をポリカーボネート組成物の全重量基準で約０．０００１〜約５重量％を含む。
【００５７】
さらに別の実施形態において、ポリカーボネート組成物は、ポリカーボネート、白色着色剤をポリカーボネート組成物の全重量基準で白色着色剤約１〜約１５重量％を含む着色剤組成物、繊維組成物および酸組成物を含み、酸組成物と着色剤組成物との重量比は、約０．０００１：１〜約１：１であり、着色剤組成物は、ポリカーボネート組成物の全重量基準で約３〜約１２重量％の量で存在し、酸組成物は酸を含み、酸は、無機酸、有機酸、酸性塩、ポリマー酸、脂肪酸、またはこれらの酸の少なくともひとつを含む組合せであり、脂肪酸は、オレイン酸、リノール酸、ミリストレイン酸、パルミトレイン酸、アラキドン酸、またはこれらの脂肪酸の少なくともひとつを含む組合せであり、あるいは、ポリマー酸は、ポリアクリル酸、ポリスチレンスルホン酸、ポリ（３−チオフェン酢酸）、ポリグリコール酸、または前記ポリマー酸の少なくともひとつを含む組合せであり、ポリカーボネート組成物は、酸組成物をポリカーボネート組成物の全重量基準で約０．０００１〜約５重量％を含む。
【００５８】
一実施形態において、ポリカーボネート組成物は、ポリカーボネート、白色着色剤をポリカーボネート組成物の全重量基準で白色着色剤約１〜約１５重量％を含む着色剤組成物、繊維組成物および酸組成物を含み、酸組成物と着色剤組成物との重量比は、約０．００５：１〜約０．３：１である。
【００５９】
別の実施形態において、ポリカーボネート組成物は、ポリカーボネート、白色着色剤をポリカーボネート組成物の全重量基準で白色着色剤約１〜約１５重量％を含む着色剤組成物、繊維組成物および酸組成物を含み、酸組成物と着色剤組成物との重量比は、約０．００５：１〜約０．３：１であり、着色剤組成物は、ポリカーボネート組成物の全重量基準で約３〜約１２重量％の量で存在する。
【００６０】
一実施形態において、ポリカーボネート組成物は、ポリカーボネート、白色着色剤をポリカーボネート組成物の全重量基準で白色着色剤約１〜約１５重量％を含む着色剤組成物、繊維組成物および酸組成物を含み、酸組成物と着色剤組成物との重量比は、約０．０００１：１〜約１：１であり、繊維組成物は、ガラス繊維を含む。
【００６１】
別の実施形態において、ポリカーボネート組成物は、ポリカーボネート、ポリカーボネート組成物の全重量基準で白色着色剤約１〜約１５重量％を含む着色剤組成物、繊維組成物および酸組成物を含み、酸組成物と着色剤組成物との重量比は、約０．０００１：１〜約１：１であり、着色剤組成物は、ポリカーボネート組成物の全重量基準で約３〜約１２重量％の量で存在し、繊維組成物は、ガラス繊維を含む。
【００６２】
一実施形態において、物品は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．０００１：１〜約１：１である、ポリカーボネート組成物を含む。
【００６３】
別の実施形態において、物品は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．０００１：１〜約１：１であり、着色剤組成物が、ポリカーボネート組成物の全重量基準で約３〜約１２重量％の量で存在する、ポリカーボネート組成物を含む。
【００６４】
さらに別の実施形態において、物品は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．０００１：１〜約１：１であり、着色剤組成物が、二酸化チタン、硫化亜鉛、リトポン、酸化亜鉛、または二酸化チタン、硫化亜鉛、リトポンもしくは酸化亜鉛の少なくともひとつを含む組合せを含む、ポリカーボネート組成物を含む。
【００６５】
さらに別の実施形態において、物品は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．０００１：１〜約１：１であり、着色剤組成物が、ポリカーボネート組成物の全重量基準で約３〜約１２重量％の量で存在し、酸組成物が、亜リン酸、リン酸、塩酸、硫酸、酢酸、酸ナトリウムピロリン酸、またはこれらの酸の少なくともひとつを含む組合せを含み、ポリカーボネート組成物が、ポリカーボネート組成物の全重量基準で酸組成物約０．０００１〜約５重量％を含む、ポリカーボネート組成物を含む。
【００６６】
さらに別の実施形態において、物品は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．０００１：１〜約１：１であり、着色剤組成物が、ポリカーボネート組成物の全重量基準で約３〜約１２重量％の量で存在し、酸組成物が酸を含み、酸は、無機酸、有機酸、酸性塩、ポリマー酸、脂肪酸、またはこれらの酸の少なくともひとつを含む組合せであり、ポリカーボネート組成物は、ポリカーボネート組成物の全重量基準で酸組成物約０．０００１〜約５重量％を含む、ポリカーボネート組成物を含む。
【００６７】
さらに別の実施形態において、物品は、ポリカーボネート、ポリカーボネート組成物の全重量基準で白色着色剤約１〜約１５重量％を含む着色剤組成物、繊維組成物、ならびに酸および水を含む酸組成物を含み、酸組成物と着色剤組成物との重量比が、約０．０００１：１〜約１：１であり、着色剤組成物が、ポリカーボネート組成物の全重量基準で約３〜約１２重量％の量で存在し、酸組成物が、亜リン酸、リン酸、塩酸、硫酸、酢酸、酸ナトリウムピロリン酸、またはこれらの酸の少なくともひとつを含む組合せを含み、ポリカーボネート組成物が、ポリカーボネート組成物の全重量基準で酸組成物約０．０００１〜約５重量％を含む、ポリカーボネート組成物を含む。
【００６８】
さらに別の実施形態において、物品は、ポリカーボネート、ポリカーボネート組成物の全重量基準で白色着色剤約１〜約１５重量％を含む着色剤組成物、繊維組成物、ならびに酸および水を含む酸組成物を含み、酸組成物と着色剤組成物との重量比が、約０．０００１：１〜約１：１であり、着色剤組成物が、ポリカーボネート組成物の全重量基準で約３〜約１２重量％の量で存在し、酸組成物が酸を含み、酸は、無機酸、有機酸、酸性塩、ポリマー酸、脂肪酸、またはこれらの酸の少なくともひとつを含む組合せであり、ポリカーボネート組成物が、ポリカーボネート組成物の全重量基準で酸組成物約０．０００１〜約５重量％を含む、ポリカーボネート組成物を含む。
【００６９】
さらに別の実施形態において、物品は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．０００１：１〜約１：１であり、着色剤組成物が、ポリカーボネート組成物の全重量基準で約３〜約１２重量％の量で存在し、酸組成物が酸を含み、酸は、無機酸、有機酸、酸性塩、ポリマー酸、脂肪酸、またはこれらの酸の少なくともひとつを含む組合せであり、脂肪酸は、オレイン酸、リノール酸、ミリストレイン酸、パルミトレイン酸、アラキドン酸、またはこれらの脂肪酸の少なくともひとつを含む組合せであり、またはポリマー酸は、ポリアクリル酸、ポリスチレンスルホン酸、ポリ（３−チオフェン酢酸）、ポリグリコール酸、またはこれらのポリマー酸の少なくともひとつを含む組合せであり、ポリカーボネート組成物が、ポリカーボネート組成物の全重量基準で酸組成物約０．０００１〜約５重量を％含む、ポリカーボネート組成物を含む。
【００７０】
一実施形態において、物品は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．００５：１〜約０．３：１である、ポリカーボネート組成物を含む。
【００７１】
別の実施形態において、物品は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．００５：１〜約０．３：１であり、着色剤組成物が、ポリカーボネート組成物の全重量基準で約３〜約１２重量％の量で存在する、ポリカーボネート組成物を含む。
【００７２】
一実施形態において、物品は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．０００１：１〜約１：１であり、繊維組成物が、ガラス繊維を含む、ポリカーボネート組成物を含む。
【００７３】
別の実施形態において、物品は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．０００１：１〜約１：１であり、着色剤組成物が、ポリカーボネート組成物の全重量基準で約３〜約１２重量％の量で存在し、繊維組成物が、ガラス繊維を含む、ポリカーボネート組成物を含む。
【００７４】
一実施形態において、方法は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．０００１：１〜約１：１である、ポリカーボネート組成物を混合することを含む。
【００７５】
別の実施形態において、方法は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．０００１：１〜約１：１である、ポリカーボネート組成物を混合することを含み、その混合は、溶融混合を含む。
【００７６】
一実施形態において、方法は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．０００１：１〜約１：１である、ポリカーボネート組成物を混合することを含み、更にポリカーボネート組成物を射出成形することを含む。
【００７７】
別の実施形態において、方法は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．０００１：１〜約１：１である、ポリカーボネート組成物を混合することを含み、その混合は、溶融混合を含み、更にポリカーボネート組成物を射出成形することを含む。
【００７８】
一実施形態において、物品を製造する方法は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．０００１：１〜約１：１である、ポリカーボネート組成物を混合することを含む。
【００７９】
別の実施形態において、物品を製造する方法は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．０００１：１〜約１：１である、ポリカーボネート組成物を混合することを含み、その混合は、溶融混合を含む。
【００８０】
一実施形態において、物品を製造する方法は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．０００１：１〜約１：１である、ポリカーボネート組成物を混合することを含み、更にポリカーボネート組成物を射出成形することを含む。
【００８１】
別の実施形態において、物品を製造する方法は、ポリカーボネート、ポリカーボネート組成物の全重量基準で白色着色剤約１〜約１５重量％を含む着色剤組成物、繊維組成物および酸組成物を含み、酸組成物と着色剤組成物との重量比が、約０．０００１：１〜約１：１である、ポリカーボネート組成物を混合することを含み、その混合は、溶融混合を含み、更にポリカーボネート組成物を射出成形することを含む。
【００８２】
本発明を、例示的実施形態を参照しながら説明してきたが、本発明の範囲から逸脱することなく、様々な変更を加えることができ、その要素を等価物で置き換えることができることが当業者に理解される。さらに、本発明の本質的な範囲から逸脱することなく、特定の状況または材料を本発明の教示に適合させるため、多くの修正を行うことができる。したがって、本発明は、本発明を実施するために企図された最良の形態として開示された特定の実施形態に限定されるものではないことが意図される。
【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
ポリカーボネート、ポリカーボネート組成物の全重量基準で白色着色剤１〜１５重量％を含む着色剤組成物、繊維組成物、および酸組成物を含み、該酸組成物と該着色剤組成物との重量比が０．０００１：１〜１：１である、ポリカーボネート組成物。
【請求項２】
前記着色剤組成物が、前記ポリカーボネート組成物の全重量基準で３〜１２重量％存在する、請求項１に記載のポリカーボネート組成物。
【請求項３】
前記着色剤組成物が、二酸化チタン、硫化亜鉛、リトポン、酸化亜鉛、または二酸化チタン、硫化亜鉛、リトポンもしくは酸化亜鉛の少なくともひとつを含む組合せを含む、請求項１または２に記載のポリカーボネート組成物。
【請求項４】
前記酸組成物が、亜リン酸、リン酸、塩酸、硫酸、酢酸、酸ナトリウムピロリン酸；オレイン酸、リノール酸、ミリストレイン酸、パルミトレイン酸およびアラキドン酸から選択される脂肪酸；ポリアクリル酸、ポリスチレンスルホン酸、ポリ（３−チオフェン酢酸）およびポリグリコール酸から選択されるポリマー酸；またはこれらの酸の少なくともひとつを含む組合せを含む、請求項１に記載のポリカーボネート組成物。
【請求項５】
前記酸組成物が、酸および水を含む、請求項１、２または４のいずれかの一項に記載のポリカーボネート組成物。
【請求項６】
前記酸組成物が、前記ポリカーボネート組成物の全重量基準で０．０００１〜５重量％存在する、請求項１、４または５のいずれかの一項に記載のポリカーボネート組成物。
【請求項７】
前記酸組成物と前記着色剤組成物との重量比が０．００５：１〜０．３：１である、請求項１または２に記載のポリカーボネート組成物。
【請求項８】
ポリカーボネート、ポリカーボネート組成物の全重量基準で白色着色剤１〜１５重量％を含む着色剤組成物、繊維組成物、および酸組成物を含み、前記酸組成物と前記着色剤組成物との重量比が０．０００１：１〜１：１であるポリカーボネート組成物を混合することを含む方法。
【請求項９】
前記ポリカーボネート組成物を射出成形することをさらに含む、請求項８に記載の方法。
【請求項１０】
請求項８または９に記載の方法により製造された、請求項１から７のいずれかの一項に記載のポリカーボネート組成物を含む物品。
【手続補正書】
【提出日】平成22年10月28日(2010.10.28)
【手続補正１】
【補正対象書類名】特許請求の範囲
【補正対象項目名】全文
【補正方法】変更
【補正の内容】
【特許請求の範囲】
【請求項１】
ポリカーボネート、ポリカーボネート組成物の全重量基準で白色着色剤１〜１５重量％を含む着色剤組成物、繊維組成物、および酸組成物を含み、該酸組成物と該着色剤組成物との重量比が０．０００１：１〜１：１である、ポリカーボネート組成物。
【請求項２】
前記着色剤組成物が、前記ポリカーボネート組成物の全重量基準で３〜１２重量％存在する、請求項１に記載のポリカーボネート組成物。
【請求項３】
前記着色剤組成物が、二酸化チタン、硫化亜鉛、リトポン、酸化亜鉛、または二酸化チタン、硫化亜鉛、リトポンもしくは酸化亜鉛の少なくともひとつを含む組合せを含む、請求項１または２に記載のポリカーボネート組成物。
【請求項４】
前記酸組成物が、亜リン酸、リン酸、塩酸、硫酸、酢酸、酸ナトリウムピロリン酸；オレイン酸、リノール酸、ミリストレイン酸、パルミトレイン酸およびアラキドン酸から選択される脂肪酸；ポリアクリル酸、ポリスチレンスルホン酸、ポリ（３−チオフェン酢酸）およびポリグリコール酸から選択されるポリマー酸；またはこれらの酸の少なくともひとつを含む組合せを含む、請求項１に記載のポリカーボネート組成物。
【請求項５】
前記酸組成物が、酸および水を含む、請求項１、２または４のいずれかの一項に記載のポリカーボネート組成物。
【請求項６】
前記酸組成物が、前記ポリカーボネート組成物の全重量基準で０．０００１〜５重量％存在する、請求項１、４または５のいずれかの一項に記載のポリカーボネート組成物。
【請求項７】
前記酸組成物と前記着色剤組成物との重量比が０．００５：１〜０．３：１である、請求項１または２に記載のポリカーボネート組成物。
【請求項８】
ポリカーボネート、ポリカーボネート組成物の全重量基準で白色着色剤１〜１５重量％を含む着色剤組成物、繊維組成物、および酸組成物を含み、前記酸組成物と前記着色剤組成物との重量比が０．０００１：１〜１：１であるポリカーボネート組成物を混合することを含む方法。
【請求項９】
前記ポリカーボネート組成物を射出成形することをさらに含む、請求項８に記載の方法。
【請求項１０】
請求項１から７のいずれかの一項に記載のポリカーボネート組成物を含む物品、または、請求項８もしくは９に記載の方法により製造された物品。
【国際調査報告】
2011515532.tif 000008
2011515532.tif 000009
2011515532.tif 000010